(57)【特許請求の範囲】
【請求項１】
少なくとも１種のシアンカプラーを含有する少なくとも１つの赤−感性ハロゲン化銀乳剤層、少なくとも１種のマゼンタカプラーを含有する少なくとも１つの緑−感性ハロゲン化銀乳剤層及び少なくとも１種のイエローカプラーを含有する少なくとも１つの青−感性ハロゲン化銀乳剤層を有し、シアンカプラーが式
【化１】
0003827295.tif 000026
［式中、
Ｒ1は水素原子又はアルキル基を意味し、
Ｒ2はアルキル、アリール又はヘタリール基を意味し、
Ｒ3はアルキル又はアリール基を意味し、
Ｒ4はアルキル、アルケニル、アルコキシ、アリールオキシ、アシルアキシ、アシルアミノ、スルホニルオキシ、スルファモイルアミノ、スルホンアミド、ウレイド、ヒドロキシカルボニル、ヒドロキシカルボニルアミノ、カルバモイル、アルキルチオ、アリールチオ、アルキルアミノ又はアリールアミノ基あるいは水素原子を意味し、
Ｚは水素原子又はカラー現像の条件下で脱離可能な基を意味し、
ＸはＳ、ＮＨ又はＮＲ5を意味し、
Ｒ5はアルキル又はアリール基を意味する］
のものであることを特徴とするカラー写真プリント材料。
【請求項２】
Ｒ1がアルキル基を意味し、
Ｒ2が非置換もしくは置換フェニル、チエニル又はチアゾリル基を意味し、
Ｒ3がアルキル基を意味し、
Ｒ4が水素原子を意味し、
Ｚが塩素原子を意味し、
Ｘが硫黄原子を意味する
ことを特徴とする請求項１に従うカラー写真プリント材料。
【発明の詳細な説明】
【０００１】
【発明の属する技術分野】
本発明は新規なシアンカプラーを有するカラー写真プリント材料に関する。
【０００２】
カラー写真プリント材料は特に反射プリント又はディスプレーのための材料であり、それは最も普通にはポジティブ画像を表す。かくしてそれらはカラー写真フィルムのような記録材料ではない。
【０００３】
【従来の技術及び課題】
カラー写真プリント材料は、通常、少なくとも１種のシアンカプラーを含有する少なくとも１つの赤−感性ハロゲン化銀乳剤層、少なくとも１種のマゼンタカプラーを含有する少なくとも１つの緑−感性ハロゲン化銀乳剤層及び少なくとも１種のイエローカプラーを含有する少なくとも１つの青−感性ハロゲン化銀乳剤層を含有する。
【０００４】
ＵＳ  ５  ６８６  ２３５は、標準的印画紙用現像液ＣＤ３を用いて現像されると、優れた光安定性及び暗所安定性（ｌｉｇｈｔ  ａｎｄ  ｄａｒｋ  ｓｔａｂｉｌｉｔｙ）により傑出しているシアン色素を与えるシアンカプラーを開示した。
【０００５】
しかしながら、これらのカプラーは、色素が色再現に関して不十分であるという欠点を有する。
【０００６】
該カプラーは２−アシルアミノ−５−フェニルスルホニルメチルカルボニルアミノフェノール構造を有しており、メチル基上でアルキルにより且つフェニル残基上で種々の基により置換されていることができる。
【０００７】
本発明の目的は、上記の欠点を克服することであった。驚くべきことに、これは、下記に定義する新規なシアンカプラーを用い、先行技術のカプラーの利点を保持しながら達成される。
【０００８】
【課題を解決するための手段】
従って、本発明は、支持体、少なくとも１種のシアンカプラーを含有する少なくとも１つの赤−感性ハロゲン化銀乳剤層、少なくとも１種のマゼンタカプラーを含有する少なくとも１つの緑−感性ハロゲン化銀乳剤層及び少なくとも１種のイエローカプラーを含有する少なくとも１つの青−感性ハロゲン化銀乳剤層を有し、シアンカプラーが式
【０００９】
【化２】
0003827295.tif 000002
【００１０】
［式中、
Ｒ1は水素原子又はアルキル基を意味し、
Ｒ2はアルキル、アリール又はヘタリール基を意味し、
Ｒ3はアルキル又はアリール基を意味し、
Ｒ4はアルキル、アルケニル、アルコキシ、アリールオキシ、アシルアキシ、アシルアミノ、スルホニルオキシ、スルファモイルアミノ、スルホンアミド、ウレイド、ヒドロキシカルボニル、ヒドロキシカルボニルアミノ、カルバモイル、アルキルチオ、アリールチオ、アルキルアミノ又はアリールアミノ基あるいは水素原子を意味し、
Ｚは水素原子又はカラー現像の条件下で脱離可能な基を意味し、
ＸはＳ、ＮＨ又はＮＲ5を意味し、
Ｒ5はアルキル又はアリール基を意味する］
のものであることを特徴とするプリント材料を提供する。
【００１１】
以下の意味が好適に適用される：
Ｒ1＝アルキル基；
Ｒ2＝非置換もしくは置換フェニル、チエニル又はチアゾリル基；
Ｒ3＝アルキル基；
Ｒ4＝水素原子；
Ｚ＝Ｃｌ；
Ｘ＝Ｓ。
【００１２】
適したシアンカプラーは次のとおりである：
【００１３】
【表１】
0003827295.tif 000003
【００１４】
【表２】
0003827295.tif 000004
【００１５】
【表３】
0003827295.tif 000005
【００１６】
【表４】
0003827295.tif 000006
【００１７】
【表５】
0003827295.tif 000007
【００１８】
【表６】
0003827295.tif 000008
【００１９】
【表７】
0003827295.tif 000009
【００２０】
【表８】
0003827295.tif 000010
【００２１】
【表９】
0003827295.tif 000011
【００２２】
【表１０】
0003827295.tif 000012
【００２３】
【表１１】
0003827295.tif 000013
【００２４】
【表１２】
0003827295.tif 000014
【００２５】
【表１３】
0003827295.tif 000015
【００２６】
カプラーＩ−１の合成
フェノール性カプラー中間体の合成
【００２７】
【化３】
0003827295.tif 000016
【００２８】
５０ｍｌのＮ−メチルプロリドン中の１８５ｇ（０．８７モル）の塩化３，４−ジクロロベンゾイル２の溶液を、５００ｍｌのＮ−メチルピロリドン中の１６５ｇ（０．８７モル）の２−アミノ−４−クロロ−５−ニトロフェノール１に撹拌しながら滴下する。室温で１時間、及び次いで６０〜６５℃で２時間撹拌を続ける。冷却後、５００ｍｌの水とゆっくり合わせ、吸引濾過する。水と一緒に２回、及び次いでメタノールと一緒に２回撹拌し、吸引濾過する。
収量  ３１０ｇ（９８％）の３
３１０ｇ（０．８６モル）の３、１７１ｇの鉄粉末、２．２リットルのエタノール及び７００ｍｌのＮ−メチルピロリドンの混合物を撹拌しながら６５℃に加熱する。加熱浴を除去し、７５０ｍｌの濃塩酸を２時間以内で滴下する。次いで混合物を１時間還流する。冷却後、１リットルの水を加え、混合物を吸引濾過し、２Ｎ塩酸を用いて、次いで水を用いて、流出する水が無色になるまで洗浄する。残留物を１．５リットルの水と一緒に撹拌し、酢酸ナトリウムの添加により混合物を中和し、吸引濾過する。１．５リットルのメタノールと一緒にさらに２回撹拌し、吸引濾過する。
収量  ２７０ｇ（９５％）の４
バラスト残基の合成
【００２９】
【化４】
0003827295.tif 000017
【００３０】
３２０ｇ（３．６モル）の４５％水酸化ナトリウム溶液を１リットルのエタノール中の５２０ｇ（３．６モル）の４−クロロチオフェノール５及び６５２ｇ（３．６モル）の２−ブロモ酪酸エチルエステル６の混合物に撹拌しながら１時間以内で滴下する。反応は強力に発熱性であり、冷却により温度を７５〜８０℃に保ち、次いで混合物を１時間還流する。さらに４００ｇ（４．５モル）の水酸化ナトリウム溶液をゆっくり滴下する（弱く発熱性）。さらに２時間還流した後、混合物を冷却し、１リットルの水を加える。次いで２５０ｍｌのトルエンを用いて抽出を２回行い、合わせた有機相を乾燥し、回転蒸発器で蒸発させる。粘性の油７（８３０ｇ、まだトルエンを含有する）を精製せずにさらに反応させる。
【００３１】
７６０ｍｌの過酸化水素（３５％）を氷酢酸中の８３０ｇ（３．６モル）の化合物７及び１０ｍｌのタングステン酸ナトリウム溶液（２０％）の溶液に滴下する：最初の３００ｍｌを最初に３５〜４０℃に冷却しながら、そして冷却の除去後に残る３６０ｍｌを９０〜９５℃において。添加が完了したら、この温度で撹拌を１時間続ける。亜硫酸ナトリウムの添加により過剰の過酸化物を破壊する。反応混合物を２リットルの酢酸エチル及び２リットルの水と合わせ、有機相を分離し、水相を７００ｍｌづつの酢酸エチルで２回抽出する。合わせた有機相を７００ｍｌづつの水で２回洗浄し、乾燥し、真空下で蒸発させる。残留物を３００ｍｌの熱酢酸エチル中に溶解し、冷却し、結晶化が始まったら１リットルのヘキサンと合わせる。次いで混合物を冷時に吸引濾過し、少量のヘキサンを用いて再洗浄する。８３５ｇ（８８％）の化合物８が得られる。
【００３２】
３００ｍｌの２−プロパノール中の１３１ｇ（０．５モル）の８及び１１１ｇ（０．５５モル）のドデシルメルカプタン９を９０ｇ（１モル）の水酸化ナトリウム溶液（４５％）と撹拌しながら合わせる。２．５ｇの臭化テトラブチルアンモニウム及び２．５ｇのヨウ化カリウムの添加の後、混合物を１１時間還流する。冷却後、３５０ｍｌの水を加え、約６０ｍｌの濃塩酸を用いてｐＨを１〜２に調節する。次いで１００ｍｌづつの酢酸エチルを用いて２回抽出し、合わせた有機相を１５０ｍｌづつの水を用いて３回洗浄し、乾燥し、蒸発させる。残留物を５００ｍｌのヘキサンと一緒に撹拌し、混合物を０〜５℃で吸引濾過する。５００ｍｌのヘキサン／酢酸エチル（１０：１）からの再結晶の後、１７７ｇの１０が得られる（８２％、融点：８２℃）。
【００３３】
１２８ｇ（０．３モル）の１０及び１ｍｌのジメチルホルムアミドを３００ｍｌのトルエン中で６５℃に加熱する。この温度で７５ｍｌ（１モル）の塩化チオニルを１時間以内で滴下する。さらに５時間の後、混合物を真空下で蒸発させる。高度に粘性の油（１１、１３４ｇ）をそれ以上精製せずに用いる。
カプラーＩ−１の合成
【００３４】
【化５】
0003827295.tif 000018
【００３５】
１００ｍｌのＮ−メチルピロリドン中の１００ｇの粗生成物１１（約０．２モル）を５〜１０℃において、２００ｍｌのＮ−メチルピロリドン中の６６ｇ（０．２モル）の４に滴下する。混合物を最初に室温で２時間、次いで６０℃で２時間撹拌する。反応混合物を熱時に濾過し、濾液を５００ｍｌのアセトニトリルと合わせ、０℃に冷却し、吸引濾過し、５０ｍｌのアセトニトリルで再洗浄する。生成物を５００ｍｌのメタノール及び１リットルの水と合わせ、撹拌し、吸引濾過し、次いで３００ｍｌの水で再洗浄し、乾燥する。
収量：１２０ｇ（８１％）のＩ−１
カラー写真プリント材料の例は、カラー写真印画紙、カラー反転写真印画紙及び半−透明ディスプレー材料である。概覧はＲｅｓｅａｒｃｈ  Ｄｉｓｃｌｏｓｕｒｅ  ３７０３８（１９９５）、Ｒｅｓｅａｒｃｈ  Ｄｉｓｃｌｏｓｕｒｅ  ３８９５７（１９９６）及びＲｅｓｅａｒｃｈ  Ｄｉｓｃｌｏｓｕｒｅ  ４０１４５（１９９７）に見いだされ得る。
【００３６】
写真プリント材料は支持体を含み、その上に少なくとも１つの感光性ハロゲン化銀乳剤層が適用される。適した支持体は特に薄いフィルム及びシートである。支持体材料及びその前面及び裏面に適用される補助層の概覧は、Ｒｅｓｅａｒｃｈ  Ｄｉｓｃｌｏｓｕｒｅ  ３７２５４，ｐａｒｔ  １（１９９５），ｐａｇｅ２８５及びＲｅｓｅａｒｃｈ  Ｄｉｓｃｌｏｓｕｒｅ  ３８９５７，ｐａｒｔＸＶ（１９９６），ｐａｇｅ  ６２７に示されている。カラー写真プリント材料は通常少なくとも１つの赤−感性、少なくとも１つの緑−感性及び少なくとも１つの青−感性ハロゲン化銀乳剤層を、場合により中間層及び保護層と一緒に含有する。
【００３７】
写真プリント材料の型に依存して、これらの層を異なって配置することができる。これを最も重要な製品に関して示す：
カラー写真印画紙及びカラー写真ディスプレー材料は、通常支持体上に１つの青−感性、イエロー−カプリングハロゲン化銀乳剤層、１つの緑−感性、マゼンタ−カプリングハロゲン化銀乳剤層及び１つの赤−感性、シアン−カプリングハロゲン化銀乳剤層を記載した順序で有し；イエローフィルター層は必要ではない。
【００３８】
特定の結果を達成するために、感光層の数及び配置を変えることができる。例えば、カラー印画紙は種々に増感された中間層も含有することができ、それにより階調に影響を与えることができる。
【００３９】
写真乳剤層の実質的成分は結合剤、ハロゲン化銀粒子及びカラーカプラーである。
【００４０】
適した結合剤の詳細は、Ｒｅｓｅａｒｃｈ  Ｄｉｓｃｌｏｓｕｒｅ  ３７２５４，ｐａｒｔ  ２（１９９５），ｐａｇｅ  ２８６及びＲｅｓｅａｒｃｈ  Ｄｉｓｃｌｏｓｕｒｅ  ３８９５７，ｐａｒｔ  ＩＩ．Ａ（１９９６），ｐａｇｅ  ５９８に見いだされ得る。
【００４１】
適したハロゲン化銀乳剤、それらの製造、熟成、安定化及び、適した分光増感剤を含む分光増感の詳細は、Ｒｅｓｅａｒｃｈ  Ｄｉｓｃｌｏｓｕｒｅ  ３７２５４，ｐａｒｔ  ３（１９９５），ｐａｇｅ  ２８６、Ｒｅｓｅａｒｃｈ  Ｄｉｓｃｌｏｓｕｒｅ  ３７０３８，ｐａｒｔ  ＸＶ（１９９５），ｐａｇｅ８９及びＲｅｓｅａｒｃｈ  Ｄｉｓｃｌｏｓｕｒｅ  ３８９５７，ｐａｒｔ  Ｖ．Ａ（１９９６），ｐａｇｅ  ６０３に見いだされ得る。
【００４２】
赤−感性層のために考慮され得るさらに別の赤増感剤は、ナフトチアゾール、ナフトオキサゾールもしくはベンゾチアゾールを塩基性末端基として有するペンタメチンシアニンであり、それはハロゲン、メチルもしくはメトキシ基で置換されていることができ且つ９，１１−アルキレン、特に９，１１−ネオペンチレンにより架橋されていることができる。Ｎ，Ｎ’置換基はＣ4−Ｃ8アルキル基であることができる。メチン鎖はさらに置換基を有していることもできる。シクロヘキセン環上にメチル基を１つだけ有するペンタメチンも用いることができる。複素環式メルカプト化合物の添加により、赤増感剤を超色増感し且つ安定化することができる。
【００４３】
赤の色調の分化の向上をもたらすために、赤−感性層をさらに３９０〜５９０ｎｍ、好ましくは５００ｎｍにおいて分光増感する。
【００４４】
分光増感剤は溶解された形態で又は分散液として写真乳剤に加えられ得る。溶液及び分散液の両方は湿潤剤又は緩衝剤のような添加剤を含有することができる。
【００４５】
分光増感剤又は分光増感剤の組合わせは、乳剤の調製の前、その間もしくはその後に加えられ得る。
【００４６】
写真プリント材料は、８０モル％までのＡｇＢｒを含有する塩化−臭化銀乳剤又は９５モル％より多いＡｇＣｌを含有する塩化−臭化銀乳剤を含有する。
【００４７】
カラーカプラーの詳細は、Ｒｅｓｅａｒｃｈ  Ｄｉｓｃｌｏｓｕｒｅ  ３７２５４，ｐａｒｔ  ４（１９９５），ｐａｇｅ  ２８８、Ｒｅｓｅａｒｃｈ  Ｄｉｓｃｌｏｓｕｒｅ  ３７０３８，ｐａｒｔ  ＩＩ（１９９５），ｐａｇｅ  ８０及びＲｅｓｅａｒｃｈ  Ｄｉｓｃｌｏｓｕｒｅ  ３８９５７，ｐａｒｔ  Ｘ．Ｂ（１９９６），ｐａｇｅ  ６１６に見いだされ得る。プリント材料においては、カプラー及びカラー現像薬酸化生成物から生成する色素の極大吸収は、好ましくは以下の領域内にある：イエローカプラー  ４４０〜４５０ｎｍ、マゼンタカプラー  ５４０〜５６０ｎｍ、シアンカプラー  ６２５〜６７０ｎｍ。
【００４８】
プリント材料において青−感性層に伴うイエローカプラーは、ほとんど必ずピバロイルアセトアニリド及びシクロプロピルカルボニルアセトアニリド系列の２−当量カプラーである。
【００４９】
プリント材料において通例のマゼンタカプラーは、ほとんど必ずアニリノピラゾロン、ピラゾロ［５，１−ｃ］（１，２，４）トリアゾール又はピラゾロ［１，５−ｂ］（１，２，４）トリアゾールの系列からのものである。
【００５０】
一般に異なる分光感度の層の間に配置される非−感光性中間層は、現像薬酸化生成物の、１つの感光層から異なる分光増感を有する別の感光層中への望ましくない拡散を妨げる薬剤を含有することができる。
【００５１】
適した化合物（ホワイトカプラー、掃去剤又はＤＯＰ掃去剤）は、Ｒｅｓｅａｒｃｈ  Ｄｉｓｃｌｏｓｕｒｅ  ３７２５４，ｐａｒｔ  ７（１９９５），ｐａｇｅ  ２９２、Ｒｅｓｅａｒｃｈ  Ｄｉｓｃｌｏｓｕｒｅ  ３７０３８，ｐａｒｔ  ＩＩＩ（１９９５），ｐａｇｅ  ８４及びＲｅｓｅａｒｃｈ  Ｄｉｓｃｌｏｓｕｒｅ  ３８９５７，ｐａｒｔ  Ｘ．Ｄ（１９９６），ｐａｇｅ  ６２１以下に見いだされ得る。
【００５２】
写真材料はＵＶ光吸収化合物、光学的増白剤、スペーサー、フィルター色素、ホルマリン掃去剤、光安定剤、酸化防止剤、Ｄmin色素、可塑剤（ラテックス）、殺生物剤ならびにカプラー及び色素安定性を向上させるため、カラーカブリを減少させるため、及び黄変を減少させるための添加剤ならびに他も含有することができる。適した化合物はＲｅｓｅａｒｃｈ  Ｄｉｓｃｌｏｓｕｒｅ  ３７２５４，ｐａｒｔ  ８（１９９５），ｐａｇｅ  ２９２、Ｒｅｓｅａｒｃｈ  Ｄｉｓｃｌｏｓｕｒｅ  ３７０３８，ｐａｒｔｓ  ＩＶ、Ｖ、ＶＩ、ＶＩＩ、Ｘ、ＸＩ及びＸＩＩＩ（１９９５），ｐａｇｅ  ８４以下ならびにＲｅｓｅａｒｃｈ  Ｄｉｓｃｌｏｓｕｒｅ  ３８９５７，ｐａｒｔｓ  ＶＩ、ＶＩＩＩ、ＩＸ、Ｘ（１９９６），ｐａｇｅｓ  ６０７及び６１０以下に見いだされ得る。
【００５３】
カラー写真材料の層は通常硬膜される、すなわち用いられる結合剤、好ましくはゼラチンが適した化学的方法により架橋される。
【００５４】
適した硬膜剤物質は、Ｒｅｓｅａｒｃｈ  Ｄｉｓｃｌｏｓｕｒｅ  ３７２５４，ｐａｒｔ  ９（１９９５），ｐａｇｅ  ２９４、Ｒｅｓｅａｒｃｈ  Ｄｉｓｃｌｏｓｕｒｅ  ３７０３８，ｐａｒｔ  ＸＩＩ（１９９５），ｐａｇｅ  ８６及びＲｅｓｅａｒｃｈ  Ｄｉｓｃｌｏｓｕｒｅ  ３８９５７，ｐａｒｔ  ＩＩ．Ｂ（１９９６），ｐａｇｅ  ５９９に見いだされ得る。
【００５５】
像を用いて露出されると、カラー写真材料はそれらの性質に依存する種々の方法を用いて処理される。処理法及び必要な化学品に関する詳細は、Ｒｅｓｅａｒｃｈ  Ｄｉｓｃｌｏｓｕｒｅ  ３７２５４，ｐａｒｔ  １０（１９９５），ｐａｇｅ  ２９４、Ｒｅｓｅａｒｃｈ  Ｄｉｓｃｌｏｓｕｒｅ  ３７０３８，ｐａｒｔｓ  ＸＶＩ〜ＸＸＩＩＩ（１９９５），ｐａｇｅ  ９５以下ならびにＲｅｓｅａｒｃｈ  Ｄｉｓｃｌｏｓｕｒｅ  ３８９５７，ｐａｒｔｓ  ＸＶＩＩＩ、ＸＩＸ及びＸＸ（１９９６），ｐａｇｅｓ  ６３０以下に、典型的材料と一緒に開示されている。
【００５６】
【実施例】
実施例１
両面上にポリエチレンがコーティングされた紙の層支持体上に以下の層を記載する順序で適用することにより、迅速処理に適したカラー写真記録材料を製造した。量はそれぞれの場合に１ｍ2当たりで記載する。ハロゲン化銀適用率は、対応するＡｇＮＯ3の量として記載する。
層構造１０１
層１：（基質層）
０．１０ｇのゼラチン
層２：（青−感性層）
０．４ｇのＡｇＮＯ3から調製される青−感性ハロゲン化銀乳剤（９９．５モル％塩化物、０．５モル％臭化物、平均粒径０．７５μｍ）
１．２５ｇのゼラチン
０．５０ｇのイエローカプラーＧＢ−１
０．３０ｇのリン酸トリクレシル（ＴＣＰ）
０．１０ｇの安定剤ＳＴ−１
層３：（中間層）
０．１０ｇのゼラチン
０．０６ｇのＤＯＰ掃去剤ＳＣ−１
０．０６ｇのＤＯＰ掃去剤ＳＣ−２
０．１２ｇのＴＣＰ
層４：（緑−感性層）
０．２ｇのＡｇＮＯ3から調製される緑−感性ハロゲン化銀乳剤（９９．５モル％塩化物、０．５モル％臭化物、平均粒径０．４５μｍ）
１．１０ｇのゼラチン
０．０５ｇのマゼンタカプラーＰＰ−１
０．１０ｇのマゼンタカプラーＰＰ−２
０．１５ｇの安定剤ＳＴ−２
０．２０ｇの安定剤ＳＴ−３
０．４０ｇのＴＣＰ
層５：（ＵＶ保護層）
１．０５ｇのゼラチン
０．３５ｇのＵＶ吸収剤ＵＶ−１
０．１０ｇのＵＶ吸収剤ＵＶ−２
０．０５ｇのＵＶ吸収剤ＵＶ−３
０．０６ｇのＤＯＰ掃去剤ＳＣ−１
０．０６ｇのＤＯＰ掃去剤ＳＣ−２
０．２５ｇのＴＣＰ
層６：（赤−感性層）
０．２８ｇのＡｇＮＯ3から調製される赤−感性ハロゲン化銀乳剤（９９．５モル％塩化物、０．５モル％臭化物、平均粒径０．４８μｍ）
１．００ｇのゼラチン
０．１０ｇのシアンカプラーＢＧ−１
０．３０ｇのシアンカプラーＢＧ−２
０．２０ｇのＴＣＰ
０．２０ｇのフタル酸ジブチル
層７：（ＵＶ保護層）
１．０５ｇのゼラチン
０．３５ｇのＵＶ吸収剤ＵＶ−１
０．１０ｇのＵＶ吸収剤ＵＶ−２
０．０５ｇのＵＶ吸収剤ＵＶ−３
０．１５ｇのＴＣＰ
層８：（保護層）
０．９０ｇのゼラチン
０．０５ｇの光学的増白剤Ｗ−１
０．０７ｇのポリビニルピロリドン
１．２０ｍｌのシリコーン油
２.５０ｍｇのポリメチルメタクリレートスペーサー、平均粒度０．８μｍ
０．３０ｇの瞬間硬膜剤Ｈ−１
他の層構造は、シアンカプラー及びオイルフォーマー（カプラー溶剤）に関して１０１と異なる；Ｃは比較実施例であり；Ｉは本発明に従う実施例である。
処理：
材料の試料をグレーウェッジ下で赤フィルターを介して露出し、以下の通りに処理する。
ａ）カラー現像液−４５秒−３５℃
トリエタノールアミン                                        ９．０ｇ
Ｎ，Ｎ−ジエチルヒドロキシルアミン                          ４．０ｇ
ジエチレングリコール                                        ０．０５ｇ
３−メチル−４−アミノ−Ｎ−エチル−Ｎ−メタン
スルホンアミドエチルアニリンサルフェート                    ５．０ｇ
亜硫酸カリウム                                              ０．２ｇ
トリエチレングリコール                                      ０．０５ｇ
炭酸カリウム                                                ２２ｇ
水酸化カリウム                                              ０．４ｇ
エチレンジアミン四酢酸、二ナトリウム塩                      ２．２ｇ
塩化カリウム                                                ２．５ｇ
１，２−ジヒドロキシベンゼン−３，４，６−トリスルホン酸
三ナトリウム塩                                              ０．３ｇ
水を用いて１０００ｍｌに補足；ｐＨ  １０．０
ｂ）漂白／定着浴−４５秒−３５℃
チオ硫酸アンモニウム                                        ７５ｇ
亜硫酸水素ナトリウム                                        １３．５ｇ
酢酸アンモニウム                                            ２．０ｇ
エチレンジアミン四酢酸（鉄／アンモニウム塩）                ５７ｇ
アンモニア、２５％                                          ９．５ｇ
酢酸を用いて１０００ｍｌに補足；ｐＨ  ５．５
ｃ）濯ぎ−２分−３３℃
ｄ）乾燥
次いでシアン濃度Ｄcyan＝１．０において、パーセンテージにおけるイエロー及びマゼンタ２次濃度を決定した（ＳＤyellow、ＳＤmagenta）。結果を表１に示す。試料を８５℃及び６０％相対湿度において暗所で４２日間保存し、最大濃度での、パーセンテージにおける濃度の減少（ΔＤmax）も決定する。さらに試料を３５℃及び８５％相対湿度において、昼光−標準化キセノンランプからの１５・１０6ルクス・時の光に露出する。次いでＤ＝０．６における濃度の減少を決定する。次いでＤ＝０．６における濃度の減少を決定する［ΔＤ0.6］。
【００５７】
実施例１において以下の化合物を用いる：
【００５８】
【化６】
0003827295.tif 000019
【００５９】
【化７】
0003827295.tif 000020
【化８】
0003827295.tif 000021
【００６０】
【化９】
0003827295.tif 000022
【００６１】
【化１０】
0003827295.tif 000023
【００６２】
【表１４】
0003827295.tif 000024
【００６３】
【表１５】
0003827295.tif 000025
【００６４】
通常のフェノール性シアンカプラー（ＢＧ−１及びＢＧ−２）、通常のジアシルアミノフェノールシアンカプラー（ＢＧ−３）、複素環式シアンカプラー（ＢＧ−４）及びＵＳ  ５  ６８６  ２３５に従う特別なジアシルアミノフェノールシアンカプラー（ＢＧ−５）と比較して、本発明に従うカプラーのみが、優れた光安定性、顕著な暗所安定性及び優れた色再現により同時に傑出している色素を与える。